Brevet FR2840298A1 — publié le 20031205

vibration Si-H a 2150 cm1. -1 -1 COMPOSITIONS DE TRAITEMENT DE SURFACES DE MORTIERS OU BETONS FRAIS ASSURANT SIMULTANEMENT RETENTION D'EAU ET CAPACITE D'ADHESION RENFORCEE Domaine de l' invention L' invention concerne des compositions aqueuses de traitement de surfaces de mortiers et/ou betons fralchement mis en place ou fralchement demoules assurant la retention d'eau necessaire a leur prise et leur durcissement et octroyant aux cites surfaces traitees une forte capacite d' adhesion pour les materiaux de finition destines a les recouvrTr. L' invention concerne plus particulierement des compositions de cure pour les surfaces de mortiers et/ou betons fralchement mis en place ou fralchement demoules pour empecher l' evaporation d'une partie de l'eau intervenant dans leur preparation, car necessaire a leur prise et leur durcissement et pour donner aux surfaces ainsi traitees une forte capacite d' adhesion pour les materiaux de finition destines a les recouvrir, compositions comprenant en emulsion aqueuse au moins une paraffine seule ou associee et un autre compose hydrocarbone a l'etat solide et/ou liquide a temperature ambiante, tel que par exemple des resines hydrocarbonees naturelles ou de synthese, au moins un latex et au moins une charge pulverulente d'origine minerale et/ou organique, ces divers composes agissant en pleine synergic. L' invention concerne egalement le procede de preparation et de mise en muvre desdites compositions a la surface des mortiers et/ou betons fralchement mis en place ou fralchement demoules. L' invention concerne enfin l'utilisation desdites compositions sous la forme d'une couche deposees sur la -] -2- surface de mortiers et/ou de betons fra1chement mis en place ou fra1chement demoules, mis en uvre pour assurer la retention d'eau au sein de mortiers et/ou betons au moment de leur prise et de leur durcissement et y maintenir une quantite d'eau suffisante aux fins d'empecher, ou d' au moins limiter, les phenomenes de retrait avec apparitions de fentes, et reserver, a ces mortiers et/ou betons, les caracteristiques recherchees telles que, par exemple, un tres faible retrait, une bonne impermeabilite a l'eau, une excellente resistance au gel et autres et fournir ainsi, aux cites surfaces de mortier et/ou de betons une forte capacite d' adhesion pour les materiaux de finition destines a recouvrir, tels que du platre, ceramiques, peintures, enduits divers ou autres, sans elimination prealable de ladite couche. Etat de la technique L' incorporation d'eau dans un milieu contenant un liant hydraulique parmi ses constituents, tel que mortiers et/ou betons, provoque des reactions irreversibles de formation de cri staux en aiguilles par hydratation de s se l s mineraux presents, initialement amorphes et anhydres, et conduit a la prise du liant hydraulique par l'enchevetrement de ces cristaux en aiguilles, en epaississant et en affermissant, puis durcissant le milieu les contenant. Comme ['usage de liant hydraulique ou de milieux en contenant se fait a l'air libre, et comme, en plus, la reaction de prise est exothermique, il est connu qu'une fraction de l'eau incorporee dans le liant ou dans le milieu en contenant s'evapore et qu'il y a, des lors, un manque d'eau pour assurer la pour-quite de la cristallisation lors de l'etape de durcissement au cours de laquelle le liant hydraulique ou le milieu le contenant acquiert toutes les caracteristiques mecaniques recherchees telles que, par exemple, un faible taux de retrait, une impermeabilite a l'eau, une resistance aux basses temperatures, une resistance mecanique importante. Depuis longtemps, un defaut parmi les plus connus est l' apparition de fissures liees au retrait du mortier ou du beton contenant un liant hydraulique, au cours du durcissement, ce retrait etant tres frequemment la consequence d'une perte d'eau par evaporation loreque le milieu contenant le liant hydraulique, en particulier les mortiers et betons, est soumis a l' action simultanee de l'exothermicite developpee par la prise, de son exposition au soleil et de lt existence d'une ventilation naturelle dessechante. Divers moyens ont ete utilises pour suppleer ou empecher une perte par evaporation d'une partie de lteau incorporee dans les milieux contenant, parmi leurs constituents, un liant hydraulique tel que, en particulier, les mortiers et betons. Selon un premier type de moyens, un traitement classique et ancien, pour empecher l' evaporation d'eau, consiste a maintenir au contact de la surface de mortiers et/ou de betons fralchement mis en place ou fralchement demoules, une ambiance dthumidite la plus permanente possible pendant le temps de prise, par la creation d'un film d'eau entretenu ou par la mise en muvre d'un substrat textile a caractere spongieux, imbibe d'eau, ou encore par l'utilisation d'un film polymere deroule sur ladite surface pour empecher l' evaporation, en creant une ambiance de serre entre la surface a proteger et ['atmosphere. Mais, ce premier type de moyens est peu pratique aujourd'hui sur les chantiers de constructions ou de renovation importante tent il necessite une surveillance attentive et, des lors, mobilise de la main d'uvre le rendant particulierement onereux. Selon un autre type de moyens, un film continu adherent et protecteur est cree sur la surface des mortiers et/ou des betons en y deposant, par pulverisation ou par brossage, i: une paraffine seule ou associee a au moins une resine hydrocarbonee, en solution dans un solvent organique pour former une barriere entre ladite surface et ['atmosphere ambiante et empecher ainsi que se produise le phenomene d' evaporation de l'eau presente dans la composition des mortiers et/ou betons. Toutefois, ce type de moyens manifeste plusieurs inconvenients qui peuvent rendre redhibitoire son exploitation. Parmi les inconvenients les plus importants peuvent etre cites, par exemple: - l'emploi de solvents organiques constitue un danger pour l'environnement, surtout quand vent mis en muvre des solvents a caractere cancerigene tel que le benzene, le toluene et d'autres solvents aromatiques ou encore des solvents halogenes tels que des hydrocarbures chlores (trichlorethylene ou perchlorethylene), - l'incompatibilite des solvents organiques avec l'eau qui oblige a attendre, pour la creation du film protecteur sur la surface a proteger, que l'humidite de cette surface soit la plus falble possible, ledit film etant cree des lors que la prise des mortiers et/ou betons est deja bien amorcee. En consequence, la creation du film est trop tardive et souvent inoperante car l' evaporation de l'eau, qui doit etre empechee, est egalement engagee, voire bien avancee; Enfin, selon un autre type de moyens, un film continu et protecteur est cree sur la surface des mortiers et/ou des betons fralchement mis en place ou fralchement demoules en y deposant, par pulverisation ou par brossage, une 3s emulsion dans l'eau d'une paraffine seule ou associee a au moins un autre compose tel que une resine hydrocarbonee, une huile hydrocarbonee et/ou une charge pigmentaire et/ou des alcools gras et/ou des acides gras, pour former, d'une maniere precoce au debut de la prise, une barriere entre i - 5 ladite surface et l' atmosphere ambiante et empecher ainsi que se produise le phenomene d' evaporation de l'eau intervenant dans la composition des mortiers et/ou betons. Cette emulsion a en commun avec les mortiers et betons la presence de l'eau qui rend compatible et particulierement interessant ce type de traitement anti-evaporation. Mais, les deux derniers types de moyens utilises pour traiter les surfaces de mortiers et/ou de betons fralchement mis en place ou fraichement demoules, afin d' assurer la retention d'eau necessaire a leur prise et a leur durcissement, generent de nouveaux inconvenients qui constituent des defauts majours quand il s'agit de recouvrir les surfaces ainsi traitees par des materiaux de finition, tels que par exemple revetement de platre, peintures, enduits de facade, des ceramiques ou autres... Il apparalt en effet que: - la degradation mal controlee, incomplete et irreguliere du film cree pour former barriere a ['evaporation, degradation provoquee par l' action du rayonnement ultraviolet, laisse des residue importants audit film de protection adherent a la surface traitee; - des residue du film degrade adherent a la surface traitee diminuent les capacites d' adhesion a ladite surface, des materiaux de finition tels que les revetements de platre, peintures, colles pour ceramiques et autres, au moment ou commencent les travaux de finition; - pour obtenir une adhesion suffisante des materiaux de finition a ladite surface ainsi traitee, il se revere absolument necessaire de brosser, grafter ou poncer ladite surface avant de commencer les travaux de finition pour en eliminer les residue de film de protection encore adherent. i -6 Relevant du dernier type de moyens, de nombreux documents decrivent des compositions en emulsion dans l'eau destinees au traitement de surfaces de mortiers et/ou betons fralchement mis en place ou fraichement demoules, dont la fonction est d'empecher l' evaporation de l'eau intervenant dans la formation desdits mortiers et betons. Un premier document (US2,928,752) decrit des emulsions aqueuses destinees a la protection des surfaces de mortiers et/ou betons pendant la periode de prise, puis au debut de la periode de durcissement, pour eviter l' evaporation d'eau, ces emulsions comprenant une paraffine, un produit de reaction fait d'oxyde d' ethylene et d'alcool oleique insature, un sel amine d'acide carboxylique a longue chalne en C12 a C18, un alcool gras a longue chalne en C12 a C20 et, eventuellement, une faible quantite (O a 10% en poids) d'une huile minerale intimement melangee, quand elle est presente, a la paraffine fondue pour rendre cette paraffine plus malleable. Ces compositions, dont l' inconvenient essentiel est d'etre rendues complexes par le nombre de composants qui les forment, vent censees etre rendues plus adhesives aux surfaces de mortiers et/ou de betons a proteger de l' evaporation de l'eau grace a la presence de la fonction amine ayant une affinite envers des composants des mortiers et/ou betons. Toutefois, ces compositions de revetement protecteur des surfaces de mortiers et/ou de betons pour empecher l' evaporation de l'eau, comportent des inconvenients qui, outre la complexite de leurs formulations, sont, par exemple: - la presence de fonctions alcool ou acide dans lesdites compositions, presence qui peut provoquer la creation d'un retard de prise en surface du mortier et/ou du beton traite et/ou eventuellement creer une -7 desactivation plus ou moins prononcee du mortier et/ou du beton selon les quantites de fonctions alcools ou acides presents i - une retention d'eau souvent insuffisante dans les mortiers et/ou betons traites en surface, entrainant des phenomenes de fissuration; - des marques d' adherence des materiaux de finition appliques sur les surfaces traitees au moyen desdites compositions. Un autre document (US3,189,469) decrit des emulsions aqueuses a capacite reflechissante quand elles vent appliquees sur les surfaces de mortiers et/ou betons fralchement mis en place ou fralchement demoules, a proteger de l' evaporation de l'eau pendant la periode de prise et le debut du durcissement, qui se compose, en combinaison, d'une cire hydrocarbonee, qui est essentiellement de la paraffine, a raison de 15 a 50% en poids, d'un produit de reaction entre des acides gras satures et insatures en C12 a C22 et d'un agent alcalin tel qu'un hydroxyde alcalin ou une amine a raison de 1 a 10% en poids audit produit, d'un pigment mineral a haut pouvoir reflechissant, tel que du TiO2, du CaCO3, du ZnO ou du MgCO3, a raison de 1 a 10% en poids et un agent dispersant non ionique et anionique a raison de 1 a 3% en poids. Ces compositions vent censees etre rendues plus adherentes aux surfaces de mortiers et/ou betons a proteger de l' evaporation de l'eau, grace a la presence de la fonction amine ou du compose alcalin neutralisant la fonction acide des acides gras satures et insatures, cette fonction amine et ce compose alcalin ayant l'avantage d'avoir une affinite a l'egard des composants des mortiers et/ou betons. Malgre cet avantage, ces compositions de revetement protecteur des surfaces de mortiers et/ou betons pour empecher l' evaporation de l'eau au cours de leur prise et de leur durcissement comportent des inconvenients qui S sont, par exemple: la complexite de leur formulation; - la presence de fonctions acides apportees par les acides gras qui peut provoquer l' apparition d'un retard de prise en surface des mortiers et/ou betons traites et/ou eventuellement qui peut creer une desactivation plus ou moins prononcee du mortier et/ou du beton selon les quantites de fonctions acides presentes;. - la presence d'un pigment tel que le TiO2 pour procurer aux cites compositions une capacite de haute reflectance susceptible d'etre une aide pour diminuer l' evaporation de l'eau en surface des mortiers et/ou betons au cours de la prise et du durcissement; - une retention d'eau a considerer comme insuffisante; À les marques d' adherence des materiaux de finition appliques sur les surfaces traitees, consequence de la presence dans lesdites compositions de fonctions acides. Un autre document (US4,239,540) decrit une emulsion aqueuse pour la protection des surfaces de mortiers et/ou betons fra1chement mis en place ou fraichement demoules, pour empecher l' evaporation d'eau pendant la periode de prise, puis de durcissement, qui se compose d'une paraffine (18,2% en poids), d'un melange d'huiles forme d'une huile de coco (4,2% en poids), d'une huile de soja (3,3% en poids), d'une huile de lin (4,2% en poids), d'acides steariques (3,4% en poids), d'acide hexacosanique (1, 6% en poids), de l'eau (62,5% en poids) et un ester A d'ethyle et d'acide cyanurique (2,6% en poids) comme agent emulsifiant. Cette emulsion aqueuse de composition tres particuliere et tres etroite, qui pourrait paraltre interessante pour le traitement de prevention contre l' evaporation de l'eau des surfaces de mortiers et/ou betons au moment de la prise et du durcissement, est en realite non exploitable tent les resultats enonces montrent sa tres falble capacite a etre un retenteur d'eau (0,027 a 0,038 g d'eau/cm2). En outre, cette emulsion aqueuse contient des acides organiques dont la fonction acide peut provoquer: - une desactivation plus ou moins prononcee du mortier et/ou beton sur lesquelles ladite emulsion est deposee, en provoquant des pertes d' adherence pour les materiaux de finition appliques sur les surfaces traitees; - l'apparition d'un retard de prise en surface desdits mortiers et/ou betons traites; les marques d'adherance des materiaux de finition appliques sur les surfaces traitees. Un autre document (US4,495,319) divulque une methode de preparation d'une emulsion destinee au traitement de cure de surfaces de mortiers et/ou betons fralchement mis en place ou fraichement demoules pour empecher l' evaporation de l'eau presente a la surface desdits mortiers et/ou betons au cours de la periode de prise et de la periode de durcissement. Cette emulsion est formee a partir de resine hydrocarbonee, de paraffine, d' agents emulsifiants obtenus a partir d'acides gras et de morpholine. La presence de pigments tels que du TiO2 et/ou de charge minerale telle que du CaCO3, utilise comme pigment, est egalement divulquee. -10 Toutefois, cette emulsion presente l' inconvenient d'etre composee de matieres solides a la temperature ambiante, c'est-a-dire de paraffine et de resine hydrocarbonees a l'etat solide, rendant difficile la preparation de ['emulsion et conduisant a une emulsion qui peut etre instable et a une exploitation comme film de protection contre l' evaporation de l'eau de surface des mortiers et/ou betons fralchement mis en place ou fraichement demoules assez decevante: la capacite de cette emulsion a empecher une perte d'eau par evaporation apparalt insuffisante quand bien meme cette emulsion contiendrait un pigment pour en augmenter la reflectance et, des lors, pour essayer d' augmenter son efficacite. De plus, un autre inconvenient se manifeste par l' apparition d'un manque d' adherence des materiaux de finition appliques sur les surfaces traitees. Un autre document (FR2691962) decrit des emulsions aqueuses de paraffine et de resines hydrocarbonees naturelles ou synthetiques, en particulier des resines de pin qui vent destinees a etre appliquees sur des surfaces de mortiers et/ou betons fralchement mis en place ou fralchement demoules, pour limiter ['evaporation de l'eau pendant la periode de prise et le debut du durcissement. Ces emulsions vent composees de matieres solides a la temperature ambiante. Toutefois, l'utilisation de ces emulsions comme film de protection contre l' evaporation de l'eau de surface des mortiers et/ou betons fralchement mis en place ou fralchement demoules, apparalt non satisfaisantes au regard des resultats enonces (52,8% apres deux heures, tres inferieurs aux 85% de la paraffine seule) et est a l'origine de manque d' adherence pour les materiaux de finition appliques ulterieurement sur les surfaces traitees. -11 Objets de l' invention Comme l'etat de la technique le revere, les emulsions aqueuses proposees et destinees a etre appliquees sur des surfaces de mortiers et/ou de betons fralchement mis en place ou fralchement demoules pour limiter l' evaporation de lteau des le debut de prise presentent de nombreux inconvenients. C'est pourquoi les objets assignee a l' invention vent nombreux et multiples, a la hauteur des inconvenients precites pour y apporter au moins amelioration. Les divers objets assignee a l' invention apparaissent etre la creation de compositions organiques qui vent des emulsions aqueuses dotees des caracteristiques essentielles necessaires et recherchees pour qu'elles soient appliquees sur des surfaces de mortiers et/ou betons fralchement mis en place ou fralchement demoules et, qu'une fois appliquees, elles limitent et, preferentiellement, empechent l' evaporation de lteau, absolument necessaire a leur prise et a leur durcissement. Parmi les caracteristiques essentielles assignees aux emulsions aqueuses selon l' invention, certaines d'entres elles vent precisees a titre illustratif. Ainsi, les emulsions aqueuses selon l' invention: - doivent etre formees de la paraffine habituellement presente et d'autres composes hydrocarbones emulsionnables en milieu aqueux; - ne doivent pas comporter de composes susceptibles de desactiver les surfaces des mortiers et/ou les betons les recevant, qui affaibliraient leur capacite d' adhesion pour les materiaux de finition recouvrant ulterieurement ces surfaces; - 12 doivent etre exemptes de composes susceptibles de retarder, en surface, la prise des mortiers et/ou les betons qui en vent recouverts; - doivent etre faciles a preparer et stables apres leur preparation; - doivent etre d'une application facile sur les surfaces a t raiter, preferentiellement par pulveri sat ion; - doivent etre appliquees tres rapidement sur les surfaces de mortiers et/ou betons fraichement mis en place ou fralchement demoules pour assurer efficacement une 1S retention de l'eau de composition; - doivent pouvoir apporter, aux cites surfaces traitees, une protection contre l' evaporation de l'eau superieure a celle de la paraffine seule, par formation d'un film barriere a ladite evaporation; ne doivent pas contenir de composes particulierement nefastes pour l'environnement; 2s - doivent etre exemptes de composes cancerigenes tels que, en particulier, le benzene, le toluene, le xylene; - doivent egalement former a la surface des mortiers et/ou betons fralchement mis en place ou fraichement demoules, non seulement un film barriere a lt evaporation, mais aussi un film fortement adherent a la surface traitee, apres prise et durcissement desdits mortiers et/ou betons; - doivent permettre, qu'il y ait ou non degradation meme partielle du film barriere, une adherence tres amelioree pour les materiaux de finition appliques sur les surfaces recouvertes au film, sans qu'il y ait necessite de l'eliminer desdites surfaces avant que ces surfaces soient recouvertes des materiaux de finition. -13 Sommaire de l' invention Selon l' invention, les emulsions aqueuses destinees a etre appliquees sur des surfaces de mortiers et/ou de betons fraichement mis en place ou fraichement demoules pour empecher l' evaporation de l'eau des le debut de prise et creer sur lesdites surfaces une capacite d' adhesion forte pour les materiaux de finition a y deposer, eliminent au moins partiellement les inconvenients manifestes dans l'etat de la technique et apportent, en outre, de substantielles ameliorations inexistantes dans les moyens decrits jusqu'a ce our pour rendre les emulsions particulierement efficaces dans le role qui leur est assigne. Selon l' invention, les compositions destinees a etre appliquees sur des surfaces de mortiers et/ou de betons fralchement mis en place ou fraichement demoules pour, a la fois, empecher ['evaporation de l'eau presente dans lesdits mortiers et/ou betons, et necessaire a leur prise, puis a leur durcissement et creer sur lesdites surfaces traitees, une capacite d' adhesion forte pour les materiaux de finition destines a les recouvrir, se presentent sous la forme d' emulsions aqueuses comprenant au moins une paraffine (a) seule ou associee a au moins un autre compose hydrocarbone (b) et/ou (c) tel qu'une cire ou une huile hydrocarbonee, solide ou liquide, a temperature ambiante, comprennent egalement au moins un latex forme d'une emulsion aqueuse colloidale d' au moins un polymere et au moins une charge pulverulente d'origine minerale et/ou organique. Par compose hydrocarbone, il faut entendre tout compose organique essentiellement compose de carbone et d' hydrogene et pouvant egalement contenir l' un au moins des elements de l'oxygene, de l'azate, du soufre et du phosphore. -14 Selon l' invention egalement, les compositions destinees a etre appliquees sur des surfaces de mortiers et/ou de betons fralchement mis en place ou fralchement demoules, pour, a la fois, empecher l' evaporation de l'eau presente dans lesdits mortiers et/ou betons et necessaire a leur prise, puis a leur durcissement et creer sur lesdites surfaces traitees une capacite d' adhesion forte pour les materiaux de finition destines a les recouvrir, se presentent sous la forme d'emulsions aqueuses comprenant, selon une combinaison nouvelle de moyens, au moins une paraffine (a) seule ou associee a au moins un compose hydrocarbone (b) et/ou a un autre compose hydrocarbone (c) different du compose hydrocarbone (b), au moins un latex (d) forme d'une emulsion aqueuse colloidale d' au moins un polymere et au moins une charge pulverulente d'origine minerale et/ou organique(e). Plus particulierement et selon l' invention, les compositions destinees a etre appliquees sur des surfaces de mortiers et/ou de betons fraichement mis en place ou fralchement demoules, avant le debut de prise, dans le but de les rendre a la fois synergique, pour empecher l' evaporation de l'eau necessaire a leur prise et a leur durcissement et creer sur lesdites surfaces une capacite d' adhesion forte des materiaux de finition, se presentent sous la forme d'emulsion aqueuse, comprenant au moins une paraffine seule ou associee a au moins un autre compose hydrocarbone, et se caracterisent en ce que elles se composent: a) d' au moins une paraffine d'origine petroliere ou de synthese renfermant, en melange, des hydrocarbures satures et insatures aliphatiques de formules generales CnH2n+2 et CnH2n pour lesquels n est au moins egal a 30 et dont le point de fusion est compris entre 40 C et 75 C; -15 b) et/ou d' au moins une huile hydrocarbonee lineaire et/ou cyclique, d'origine aliphatique et/ou naphtenique, qui vent des chalnes hydrocarbonees, seules ou en melange, de formules generales CnH2n+2 et CnH2n pour lesquelles n est inferieur a 30, dans un etat liquide a temperature amblante i c) et/ou d' au moins un compose hydrocarbone different de (b) qui peut etre une huile formee d' au moins un ester resultant de la reaction de condensation d'un acide gras sature et/ou insature avec un alcool ayant de une a cinq fonctions hydriques. d) d' au moins un latex forme d'une emulsion aqueuse colloidale d' au moins un polymere. e) d' au moins une charge pulverulente d'origine minerale et/ou organique. Description detaillee de l' invention Les compositions selon ['invention, destinees a etre appliquees sur des surfaces de mortiers et/ou de betons fralchement mis en place ou fralchement demoules avant le debut de prise pour empecher l' evaporation de l'eau necessaire a leur prise, vent: - des emulsions aqueuses de paraffine, de composes hydrocarbones, en particulier des huiles, de latex et de charges minerales; - synergiques a l' egard de la retention d' eau et a l'egard de ['augmentation de la capacite d'adhesion a travers leurs composants et les quantites relatives engagees de ces divers composants. - stables au stockage, meme de longue duree. Selon l' invention, les compositions destinees a la fois, par leur presence sur des surfaces de mortiers et/ou -16 betons fra1chement mis en place ou fraichement demoules a empecher l' evaporation de l'eau, et a octroyer aux cites surfaces traitees une capacite d' adhesion renforcee pour les materisux de finition destines a les recouvrTr vent des emulsions aqueuses a base de paraffine. Or, une emulsion est. par definition, une dispersion d'un compose liquide ou rendu liquide dans un autre compose liquide. Dans le cas de l' invention, le compose paraffinique, dit composant (a), qui, a une temperature ambiante, est un compose solide non miscible a l'eau, est rendu liquide par une legere elevation de temperature et a la fois disperse dans l'eau portee a une temperature appropriee pour la formation d'une emulsion sous forte agitation. Toutefois, le compose paraffinique peut se presenter deja sous la forme d'une emulsion aqueuse commercialisee et etre utilise dans cet etat pour la preparation des compositions selon ['invention. La paraffine peut etre mise en muvre dans le cadre de ['invention seule ou associee a au moins un autre compose hydrocarbone pour la realisation de ['emulsion precitee. Ladite paraffine est choisie dans le groupe constitue par des alcanes et/ou alcenes, pris senls ou en melange, qui vent des hydrocarbures satures et/ou insatures, d'origine petroliere ou de synthese, de formules generales CnH2n+2 et CnH2n pour lesquelles n est au moins egal a 30 et est preferentiellement compris entre 30 preferentiellement compris entre 50 C et 70 C. D'apres la valeur de "n" et les quantites relatives d'alcanes et alcenes formant la paraffine mise en muvre, la densite de ladite paraffine est comprise entre 0,85 et 0,95 et preferentiellement comprise entre 0,88 et 0,92. Pour eviter que ['emulsion realisee par la dispersion de la paraffine fondue dans de l'eau donne un effet de coalescence, c'est-a-dire que la paraffine et l'eau se -17- separent en deux couches, un agent emulsifiant facilitant la stabilite de ltemulsion peut etre introduit dans ladite emulsion, cet agent etant capillairement actif et se placant, par suite d'un phenomene d' adsorption, a la surface de separation des microgouttelettes de paraffine et d'eau en les enveloppant d'un film interfacial. Un tel agent emulsifiant peut etre de nature anionique et/ou non-ionique. Il peut etre choisi parmi les produits emulsifiants bien connus tels que les acides gras, en C8 a C22 neutralises par une amine, en particulier la triethanolamine, des composes sulfones, phosphones; des alcools gras, des esters de sorbitan, des copolymeres oxyde d' ethylene - oxyde de propylene, ou autres. De tels agents emulsifiants sont, par exemple, commercialises par SEPPIC sous le nom de Simulsol, Montane, Montanox et par LAMBERT-RIVIERE sous le nom de Syntopon. Des emulsions de paraffine dans l'eau, dont la paraffine repond aux caracteristiques precitees, vent commercialisees, par exemple, par ExxonMobil Oil sous les noms de marques Mobilcer 115, Mobilcer 730, Mobilcer C, Prowax 397, Mobilwax 2370 ou encore par Suddentsche Emusions Chemie sous les noms de marques Wukonil KN 50, Wukonil LP 50, Wukonil LP 38 ou par Michelman sous le nom de marque ME91240E. Les compositions selon l' invention peuvent egalement contenir, outre la paraffine, au moins un autre compose hydrocarbone a l'etat solide ou liquide a la temperature ambiante, qui peut etre choisi dans le groupe constitue par les cires et/ou huiles hydrocarbonees naturelles ou synthetiques, telles que les huiles d'huile de pin, de colophane, des huiles cites vegetales telles que, lthuile de colza, l'huile de tournesol, l'huile de palme, les huiles cites minerales telles que des huiles paraffiniques ou naphteniques. -18 Preferentiellement, les compositions seIon l' invention peuvent contenir, au titre d'un autre compose hydrocarbone, au moins une huile hydrocarbonee, cite composant (b), d'origine petroliere de type aliphatique et/ou naphtenique et, dans ce dernier cas, issues de la serie des cyclo-pentanes et des cyclohexanes, qui vent des hydrocarbures, presentes seules ou en melanges, saturees et/ou insaturees, de formules generales CnH2n+2 et/ou CnH2n pour lesquelles n est inferieur a 30 et est preferentiellement compris entre lO et 25, ces huiles hydrocarbonees etant dans un etat liquide a la temperature ambiante. Toutes ces huiles ont, sous des conditions normales de temperature et de pression, une viscosite cinematique comprise entre 5 et 500 mm2/s et une densite comprise entre 0,83 et 0,97. Comme huile hydrocarbonee d'origine aliphatique et/ou naphtenique, il est possible d'indiquer, a titre d'exemple, l'huile de type Neutral, commercialisee par Exxon-Mobil, qui a une viscosite cinematique egale a 20 mm2/s, ou les huiles HMVIP 30, HVI 65 commercialisees par Shell, 60 Neutral, 80 Neutral, 150 Neutral commercialisees par Exxon-Mobil. Les compositions selon l' invention peuvent contenir egalement, associees a ou en remplacement du compose hydrocarbone (b), au moins un autre compose hydrocarbone different de (b) qui peut etre une huile liquide a la temperature ambiante, qui peut etre formee d'un ester resultant de la reaction de condensation d'un acide gras sature et/ou insature avec un alcool mono, di ou trihydrique, constituent le composant (c). Les acides gras entrant dans la formation de l' ester selon l' invention vent des composes hydrocarbones, satures et/ou insatures, ramifies ou non, provenant par exemple de l'hydrolyse d'huiles et de corps gras, portent 19 preferentiellement une seule fonction acide carboxylique. Ils sont generalement choisis, par exemple, dans le groupe constitue par les acides gras en C a C24, tels que, par exemple, l'acide caprylique, caprique, laurique, myristique, palmitique, stearique, arachidique, behenique, lignocerique, palmitoleique, oleique, gadaleique, erucique, linoleique, linolenique, isolinolenique. Les alcools entrant dans la formation de l'ester selon l'invention sont des composes hydrocarbones comportant de une a cinq fonctions alcool en C2 a C20. Ces alcools peuvent etre choisis dans le groupe constitue par les alcanols et/ou les alcenols tels que, par exemple, l'ethanol, le propanol, le butanol, le pentanol, l'alcool stearique, l'alcool oleique quand il s'agit d'utiliser un alcool monchydrique, dans le groupe constitue, par exemple, par les propane diol, butane diol, pentane diol, hexane diol, heptane diol, octane diol, nonane diol, decane diol, undecane diol et dodecane diol et autres dihydroxyalcanes ou alcenes, quand il s'agit d'utiliser un alcool dThydrique, et/ou dans le groupe constitue par le glycerol, les butane triol, pentane triol, hexane triol, heptane triol, octane triol, nonane triol, decane triol, undecane triol, dodecane triol et autres trihydroxyalcanes ou alcenes quand il s'agit d'utiliser un alcool trihydrique, ou encore le propane-ltri-2di-ol quand il s'agit d'utiliser un alcool a cinq fonctions hydriques. Les compositions selon l'invention contiennent aussi, associes au composant (a) qutest la paraffine et, eventuellement associes aux autres composes hydrocarbones tels que les composants (b) et/ou (c), un autre composant (d) forme d'au moins un latex qui est constitue d'une emulsion aqueuse colloidale d'au moins un polymere et/ou copolymere choisi dans le groupe constitue par les homopolymeres d'acide acrylique, d'acide methacrylique, et des esters de ces acides dont le groupement esters est en Cl a Cl2, tels que methyle, ethyle, propylee, butyle, pentyle, hexyle, heptyle, ocLyle, 2-ethyle-hexyle, 2 -20- ethyle-butyle, 2-heptyle-hexyle, par les copolymeres d'acide acrylique, d'acide methacrylique et/ou des esters de ces acides dont le groupement esters est en C1 a C12, les copolymeres de vinyle et d' acide acrylique ou d' acide methacrylique, les copolymeres de vinyle et d' esters en C1 a C12, les copolymeres d'acide acrylique ou methacrylique, les copolymeres d'acide acrylique ou d'acide methacrylique et d' esters acryliques ou methacryliques, des copolymeres de styrene-acrylique ou methacrylique, les copolymeres d' ethylene et d' acetate de vinyle, les copolymeres d' ethylene et d'acide acrylique ou methacrylique, les copolymeres acryliques/urethane, les copolymeres styrene/butadiene. Ces divers latex contiennent de 10% a 80% en poids du polymere et/copolymere mis en muvre dans le cadre de ['invention. Les compositions selon l' invention contiennent egalement en association avec le composant (a) qu'est la paraffine et le composant (d) qu'est le latex, et eventuellement associes a au moins un autre compose hydrocarbone, tels que les composants (b) et/ou (c), au moins une charge pulverulente d'origine minerale ou organique, dont la granulometrie mediane est comprise entre 1 um et 100,um et dont la repartition est comprise entre O um et 300um. La charge minerale pulverulente est preferentiellement choisie dans le groupe constitue par le carbonate de calcium, des argiles telles que la bentonite, et le kaolin, l'alumine, la micro silice la fumee de silice, le sulfate de baryum, utilises seuls ou en melanqe. Cette charge minerale pulverulente a une surface specifique BET d' au moins lm2/g et preferentiellement comprise entre 20m2/g et 700 m2/g, etant precise que la surface specifique BET de cette charge minerale pulverulente est d'autant plus efficace que ladite surface specifique est elevee. . -1 La charge organique pulverulente est preferentiellement choisie dans le groupe constitue, par exemple, par les poudres de polymeres, copolymeres, elastomeres, thermoplastiques ou thermodurs, mis en muvre seuls ou en melange. Les charges pulverulentes minerales et organiques peuvent etre mises en muvre seules ou en melange. Les compositions selon l' invention, realisees au moyen des composants (a) , (b) et/ou (c), (d) et (e) que vent: - les paraffines d'origine petroliere ou de synthese renfermant en melange de s hydrocarbures satures et /ou insatures de formule generale CnH2n+2 et/ou CnH2n avec n 2 30; - d'au moins un autre compose hydrocarbone qui peut etre une huile hydrocarbonee lineaire et/ou cyclique, d'origine aliphatique et/ou naphtenique, qui vent des chalnes hydrocarbonees, seules ou en melange, de formules generales CnH2n+2 et CnH2n pour lesquelles n est inferieur a 30; - eventuellement au moins un autre compose hydrocarbone choisi dans le groupe des resines et/ou des huiles hydrocarbonees; - au moins un latex forme d'une emulsion aqueuse colloidale d' au moins un polymere et/ou copolymere; - et au moins une charge pulverulente d'origine minerale ou organique. vent des compositions synergiques destinees a etre appliquees sur des surfaces de mortiers et/ou de betons fraichement mis en place ou fralchement demoules, pour empecher l' evaporation de l'eau necessaire a leur prise et a leur durcissement, dont le caractere synergique s'affirme a travers leur capacite a la fois a empecher l' evaporation d'eau et a procurer aux surfaces traitees -22- une adhesion tres amelioree pour les materiaux de finition. Ce caractere synergique est atteint des lors que les S divers composants de ces compositions en emulsions aqueuses vent presents, en pourcentage de matieres actives (ou matieres seches) a raison de: - composant (a) ou paraffine: de 2% a 90% en poids, preferentiellement de 5% a 60% en poids, tres preferentiellement de 5% a 40% en poids; composant (b) ou compose hydrocarbone: de 0% a 90% en poids, preferentiellement de 8% a 40% en poids, tres preferentiellement de 9% a 30% en poids; - composant (c) ou compose hydrocarbone autre que le compose (b): de 0% a 90% en poids, preferentiellement de 10% a 50% en poids, tres preferentiellement de 15% a 40% en poids; - composant (d) ou latex forme d' au moins un polymere et/ou copolymere en emulsion dans l'eau de 10% a 45% en poids et preferentiellement de 15% a 35% en poids; - composant (e) ou charge pulverulente minerale et/ou organique: de 0,01% en poids a 10% en poids et preferentiellement de 0,02% en poids a 5% en poids; - eau: Q.S.P. a 100% en poids. Preferentiellement, quand les composants (b) et/ou (c) vent choisis parmi les composes hydrocarbones liquides a la temperature ambiante: le composant (b) est choisi parmi les huiles hydrocarbonees lineaires et/ou cycliques, d'origine aliphatique et/ou naphtenique, qui vent des chalnes hydrocarbonees, seules ou en melange, de formules -23 generales CnH2n+2 et CnH2n pour lesquelles n est inferieur a 30; - le composant (c) est choisi parmi les huiles formees d' au moins un ester resultant de la reaction de condensation d'un acide gras sature et/ou insature avec un alcool mono, di ou trihydrique. Les compositions selon ['invention, realisees au moyen des composants (a), (b) et/ou (c), (d) et (e) vent en etat de synergic quand les compositions vent appliquees sur des surfaces de mortiers et/ou de betons fralchement mis en place ou fralchement demoules, des lors que, d'une maniere simultanee, elles empechent l' evaporation de l'eau, necessaire a leur prise et a leur durcissement, infiniment mieux que les emulsions de paraffines seules ou d'huiles seules et procurent aux cites surfaces ainsi traitees une capacite d' adhesion tres amelioree des materiaux de finition qui doivent les recouvrir. Ce caractere synergique est atteint des lors que les divers composants de ces compositions ou emulsions aqueuses vent presents, en pourcentage de matieres actives (ou matieres seches) a raison de: - composant (a) ou paraffine: de 2% a 90% en poids, preferentiellement de 5% a 60% en poids, tres preferentiellement de 5% a 40% en poids; - composant (b) ou huile hydrocarbonee: de 5% a 90% en poids, preferentiellement de 8% a 40% en poids, tres preferentiellement de 9% a 30% en poids; - composant (c3 ou huile formee d'au moins un ester: de 5% a 90% en poids, preferentiellement de 10% a 50% en poids, tres preferentiellement de 15% a 40% en poids; 28402g8 -24 - composant (d) ou latex forme diau moins un polymere et/ou copolymere en emulsion dans l'eau de 10% a 45% en poids et preferentiellement de 15% a 35% en poids; - composant (e) ou charge pulverulente minerale et/ou organique: de 0,01% en poids a 10% en poids et preferentiellement de 0,02% en poids a 5% en poids; - eau: QSP a 100% en poids. De plus, le rapport ponderal en matiere active seche du cumul des composants (b) et/ou (c) et de la paraffine presentes dans les emulsions aqueuses des compositions selon ['invention doit etre au moins egal a 0, 25, peut etre preferentiellement au moins egal a 0,63 et peut varier tres preferentiellement entre 0,64 et 9. Les compositions selon l' invention, sous forme d' emulsions aqueuses, ont une teneur en matiere seche qui peut varier, en general, de 10% a 60% en poids, mais de preference de % a 50% en poids. Lesdites compositions sous forme d'emuIsions aqueuses vent utilisees par pulverisation sur les surfaces a proteger, la charge utile deposee par unite de surface etant comprise entre 50 g/m2 et 150 g/m2 pour atteindre une retention d'eau au moins egale a 90% en poids de la quantite d'eau perdue par le temoin non traite. Les compositions selon l' invention, qui vent des emulsions aqueuses, vent stables au stockage, meme prolonge. De plus, quand ces compositions selon l' invention vent mises en uvre, elles se reverent avoir une tres grande efficacite car, par opposition aux compositions de l'etat de la technique, elles necessitent une quantite de matiere seche active deposee par m2 a proteger infiniment plus faible, les rendant ainsi a la fois tres efficaces et tres economlque s. -25 L'invention concerne egalement un procede de preparation des compositions de protection contre l' evaporation d'eau de surfaces de mortiers et/ou betons fra1chement mis en place ou fralchement demoules, qui comporte les etapes successives d/introduction des divers composants dans une zone de preparation tres fortement soumise a agitation, dont le contenu peut etre chauffe etiou refroidi, ces etapes etant: i) l' introduction, selon la quantite calculee, de l'eau, necessaire a la creation de ['emulsion, puis eventuellement celle d'un agent emulsifiant dans ladite zone, ce premier melange etant soumis a forte agitation pendant le temps necessaire a ltobtention d'un milieu homogene; ii) l' introduction, selon les quantites calculees, du melange des composants (b) et/ou (c), formant un deuxieme melange, qui est soumis a la meme forte agitation pendant le temps necessaire a l'obtention de la premiere emulsion; iii) l' introduction, selon la quantite calculee et sous agitation douce, de la paraffine dans le melange resultant de ii): prealablement chauffee a une temperature suffisante pour provoquer la fusion et le passage a l'etat d'emulsion de la paraffine quand ladite paraffine est introduite sous la forme d'une pouOre tres fine; - a une temperature ambiante quand la paraffine est introduite sous la forme d'une emulsion aqueuse; et maintien de l' agitation douce pendant le temps prolonge necessaire a la formation de ['emulsion, avec un eventuel refroidissement de ['emulsion; -26 iv) l' introduction, selon la quantite calculee et sous agitation douce, dans le melange resultant de iii), du composant (d) qui est le latex, soumis a une agitation douce pendant le temps necessaire a l'obtention de ['emulsion aqueuse formee des composants (a), (b), (c) et (d); v) l' introduction, selon la quantite calculee et sous forte agitation, dans ['emulsion resultant de iv) du composant (e) qui est la charge pulverulente minerale et/ou organique i vi) puts, soumission de ['emulsion resultant du deuxieme melange transforme en emulsion aqueuse issue de v) a une agitation douce pendant un temps prolonge pour homogeneiser ['emulsion aqueuse formee contenant tous les composants. Cet ultime temps d' agitation douce de ltetape iv) peut atteindre 90 minutes, voire le depasser. L' invention sera mieux comprise grace aux divers exemples ci-apres presentes a titre illustratif, non limitatif. Dans le cadre de ces exemples qui illustrent a la fois la capacite des compositions selon l' invention a empecher l' evaporation de l'eau de mortiers et/ou betons fralchement mis en place ou fraichement demoules et a procurer aux surfaces traitees par lesdites compositions une capacite d'adhesion tres amelioree pour les materisux de finition les recouvrant, les tests d' adherence auxquels vent soumises lesdites compositions vent definis ci- apres: Fabrication du beton dont l'une des surfaces est traitee par la composition selon ['invention. On realise la fabrication d'un beton auto-placant adjuvante, ayant la composition suivante en % en poids: -27 granulat (reference) 78,5% liant hydraulique (reference) 12,5% adjuvant 1.5% eau 7,5% s l'etalement, mesure au cone de 1 100 cm3 est compris entre 34 et 37 cm. Le beton ainsi realise est introduit dans des moules 40 x 40 x 8 en cm et la surface du beton est talochee pour obtenir une surface lisse. Sont preparees ainsi des dalles de betons de meme compositions. Depot sur la surface lisse de beton de la composition selon l' invention La composition de traitement est vaporisee a raison de 100 a 200g/m2 sur ladite surface libre d'une dalle de beton preparee. Une autre dalle de beton, realisee a la fois a la premiere, forme surface de reference, exempte de tout traitement de surface par la composition selon ['invention. Revetement des surfaces des dalles de betons traitees par la composition selon l' invention et dalles non traitees. Des carreaux en gres ceramique vent colles sur la surface des dalles traitees et non traitees avec la composition selon l' invention deux semaines apres la fabrication desdites dalles. Les carreaux vent colles sur la surface des dalles au moyen d'un mortiercolle a carrelage (colle LANKO 554 commercialisee par la societe Lafarge Mortiers.). Ce mortier-colle est applique selon la methode operatoire qui consiste a utiliser: -28 - un peigne aux dents carrees 5 x 5 x 5 pour etaler le mortier-colle, - une charge de 2kg deposee sur les carreaux en cours de collage, 10 carreaux etant colles par dalle, - un temps de sechage de la colle-mortier qui est de 7 j ours. Collage des tes d'arrachage sur les carreaux de ceramique Les tes d' arrachage vent colles un j our avant l' arrachage des carreaux au moyen de la colle LANKO 532. Arrachement des carreaux par l'intermediaire des test Les carreaux vent arraches par l'intermediaire des tes a l' aide d'un dynamometre. Exemple 1 Cet exemple concerne des compositions de cure exemptes de latex et de charges minerales. On a prepare, sous la forme d'une emulsion aqueuse, des compositions, formees de: - paraffine: Redesmol 300 (marque deposee) commercial i see par la societe REPSOL sous la forme d'une emulsion aqueuse a 63% d'extrait see, Mobilcer et Mobilcer 730(marques deposees), commercialisees par la societe MOBIL sous la forme d' emulsions aqueuses a respectivement 45% et 50% en poids d'extrait sec; - huile de type (b), qui est une huile paraffinique, de viscosite faible et egale a 20 mm2/s commercialisee par la societe EXXON-MOBIL sous le nom de marque 60 NEUTRAL; - eau: QSP a 100% en poids. -29 Le mode de preparation a ete le suivant: Dans un reacteur approprie, on introduit d'abord la quantite d'eau necessaire a la realisation de la composition selon l' invention par la formation d'une emulsion aqueuse. Quand la paraffine se presente sous l' aspect d'une emulsion aqueuse, la quantite d'eau initialement introduite tient compte de la quantite d'eau contenue dans ['emulsion aqueuse de paraffine. Si necessaire, un agent emulsifiant (tensio-actif) est introduit dans le volume initial d'eau, par exemple le Montanox 85 (marque deposee) commercialise par la societe SEPPIC. L'eau initialement introduite est soumise, qu'elle contienne ou non un agent dispersant, a une agitation importante par un agitateur TURAX tournant a 20000 tours/minutes. Sous cette agitation importante, lthuile de type (b) est introduite dans le volume aqueux en formant un melange maintenu sous l' agitation importante pendant cinq minutes, pour former ['emulsion "huile dans l'eau". Au terme de ces cinq minutes de forte agitation, ladite agitation est calmee, la vitesse de rotation du TURAX etant portee a 5000 tours/minute. Sous cette faible agitation, ['emulsion aqueuse de paraffine est introduite dans ['emulsion d'huile dans lteau. Quand l' introduction de ['emulsion aqueuse de paraffine est achevee, le melange d'emulsions forme est soumis, pendant au plus 90 minutes, a une agitation douce, la vitesse de rotation du TURAX etant maintenue a 5000 tours/minute. -30 Au terme de ce temps final d' agitation, la composition est prete a etre exploitee par pulverization, a raison de lOOg/m2 d'une composition contenant 50% en poids d'extrait S sec. Dix formules de compositions Al (avec i = l a lO) ant ete realisees, dont les pourcentages en poids des composants vent donnes dans le tableau I ci-apres. -31 Tableau I N de la % en poids % en poids % en poids % en poids formule du total de d'extrait d'huile d'extrait l'eau dans sec de paraffinique sec total ['emulsion paraffine de type (b) A 1 37,00 63,00 (1) 0 63,00 A 2 55,00 45,00 (2) 45,00 A 3 50,00 30,00 (2) 20,00 50,00 A 4 50,00 25,00 (2) 25,00 50,00 A 5 50,00 20,00 (2) 30,00 50,00 A 6 50,00 15,00 (2) 35,00 50,00 A 7 50,00 10,00 (2) 40,00 50,00 A 8 50,00 50,00 (3) 50,00 A 9 50,00 35,00 (3) 15,00 50,00 A 10 50,00 30,00 (3) 20,00 50,00 (1) Paraffine Redesmol 300 (2) Paraffine Mobilcer 115 (3) Paraffine Mobilcer 730 Ces dix formules comportaient chacune, en plus, 1% en poids d'un agent emulsifiant (tensio-actif) qui est le Montanox 85. Dans le tableau I precise, le pourcentage en poids d'eau, presente dans la composition selon l' invention, est le cumul de l'eau presente dans ['emulsion aqueuse de paraffine mise en oeuvre, et de l'eau introduite en supplement, le pourcentage en poids de paraffine etant ainsi exprime en pourcentage en poids d'extrait see, de meme que le pourcentage en poids de l'huile paraffinique de type (b). A titre de comparaison, les formules A1, A2, A8 de compositions en emulsion aqueuse ont ete preparees, -32 chacune contenant un type de paraffine mis en muvre seul ou mis en muvre dans les sept autres formules, afin de permettre des comparaisons experimentales. s Les formules de chacune de ces compositions comparatives vent donnees dans le tableau II ci-apres. Des essais d'utilisation desdites compositions ont ete conduits sous la forme d'une couche pulverisee pour chacune d'entre elles, deposee sur la surface des dalles de betons fraichement mis en place ou fraichement demoules, mis en muvre pour assurer a la fois la retention d'eau au sein desdits betons au moment de la prise, puis de leur durcissement, et l' adhesion des carreaux de ceramiques aux cites surfaces des dalles traitees (constituent les dalles d'essais) et des dalles non traitees (constituent des dalles temoins). Ces essais de protection de surfaces et de renforcement des capacites d' adhesion ont ete realises a dosage equivalent, ce dosage etant de lOO g/m2 de chaque emulsion Al a AlO. Les resultats de la retention en eau et de la capacite d' adhesion renforcee ont ete reunis dans le tableau II ci- apres, sous la forme d'un coefficient de protection a 6 heures et 24 heures apres la coulee du beton, qui indique- le pourcentage en poids d'eau maintenu sur les surfaces traitees, et d'une valeur de traction en Mpa donnee par un dynamometre a traction au moment ou se produit l'arrachement de chaque carreau ceramique. -33 Tableau N de la Coefficient de Mesure de capacite formule protection pour les d' adhesion aux surfaces surfaces traitees et traitees et non traitees non traitees Valeur de traction en Mpa a 6 heures a 24 heures Surface Surface non traitee traitee (Temoin) 91,7 86,9 0,93 1,33 A1 (Temoin) 26,0 17,1 0, 76 1,33 A2 A3 99,3 96,7 0,36 1,5 A4 100 96,5 0,24 1,5 A5 95,6 93,0 0,16 1,5 A6 93,6 91,5 0,46 1,5 A7 90,5 88,6 0,32 1,5 (Temoin) 18,0 14,7 0 1,68 A8 A9 95,7 91,2 0 1,68 A10 90,1 87,6 0 1,68 Les remarques qui peuvent etre tirees de ces deux tableaux vent les suivantes: - il y a bien synergic en ce qui concerne la retention d'eau dans les compositions car la comparaison des formules A3 a A7 ou A9 a A10 comportant la paraffine et l'huile, les formules A1, A2 et A8 pour la paraffine seule, montre que la presence simultanee de l'huile et de la paraffine dans la composition en emulsion aqueuse entra1ne des resultats en matiere de -34 retention d'eau tres superieurs aux resultats des temoins; - il se produit un phenomene de maximisation de la protection des surfaces traitees quand le rapport des pourcentages en poids dthuile sur les pourcentages en poids d'extrait sec de paraffine, dans les compositions, est tres preferentiellement compris entre 0,64 et 9; - les protections des surfaces traitees vent acquises avec une falble quantite en matiere seche active des compositions et ce, par rapport aux compositions temoins; les capacites d' adhesion des formules A3 a A7 comportant paraffine et huile ne vent pas tres satisfaisantes; - les formules contenant la paraffine Mobilcer 730 montrent une inefficacite a l'egard de la capacite d' adhesion. Exemple 2 Cet exemple concerne des compositions de cure comprenant des latex, mais exemptes de charges minerales. On a prepare, sous la forme d'une emulsion aqueuse, des compositions selon l' invention, formees de: - paraffine: Mobilcer 115 (marque deposee) , commercialisee par la societe MOBIL sous la forme d'une emulsion aqueuse a 45% en poids d'extrait sec; - huile de type (b), qui est une huile paraffinique, de viscosite faible et egale a 20 mm2/s commercialisee par la societe MOBIL sous le nom de marque 60 NEUTRAL; * -35 - latex: Primal AC261 K commercialisee par Rohm et Haas, LS2 commerciallse par Goodyear; - Mowiton M 360 commercialise par Hoechst; Orgal PST 50 commercialise par Organik Kimya; - Plextol D498 ou B500 commercialise par Carrechim; Vinamul 3249 commercialise par Vinamul; - Dowlatex 465 commercialise par Lambert- Riviere, qui vent des polymeres ou copolymeres acryliques styrene/acrylique, acrylique/methacrylate, acetate de vinyle/ethylene, styrene/butadiene; - eau: QSP a 100% en poids. Le mode de preparation des compositions est le meme que celui decrit dans l'exemple 1, etant entendu toutefois, qu'apres l'achevement de l' introduction de ltemulsion aqueuse de paraffine, ['emulsion de latex est introduite a son tour sous agitation douce. Puis, le melange d'emulsions forme est soumis pendant au plus 90 minutes, a la meme agitation douce, la vitesse de rotation du Turax etant maintenue a 5000 tours minute. Quinze formules ont ete realisees, dont les pourcentages en poids des composants vent donnes dans le tableau III ci-apres. Ces formules Bj (j = 1 a 15) vent issues de certaines formules Ai (i = 1 a 10), issues de l'exemple 1 auxquelles a ete ajoute au moins un latex. -36 Tableau III N de la % en poids % en poids % en poids % en poids formule d'extrait sec total d'eau d'extrait sec d'extralt sec Bj de la formule dans de latex total Ai mise en ['emulsion oeuvre B1 30 de A4 50,00 20 Vinamul 50, 00 B2 30 de A4 50,00 20 Dowlatex 50,00 B3 20 de A4 50,00 30 Dowlatex 50, 00 B4 10 de A4 50,00 40 Dowlatex 50,00 B5 30 de A4 50,00 20 primal AC 50, 00 261 K B6 30 de A4 50,00 20 orgal PST 50,00 B7 30 de A4 50,00 20 LS2 50, 00 B8 30 de A4 50,00 20 MM 360 50,00 B9 30 de A4 50,00 20 PD498 50,00 B10 25 de A4 50,00 25 MM 360 50,00 B11 20 de A4 50,00 30 PD498 50,00 B12 30 de A5 50,00 20 PD498 50,00 B13 30 de A3 50,00 20 PD498 50,00 B14 20 de A4 50,00 30 MM360 50,00 B15 25 de A4 50,00 25 PD498 50,00 Chaque formule Bj est obtenue en prenant un pourcentage d'une formule Ai issue du tableau I complete par l' introduction d'un latex. Des essais d'utilisation desdites compositions ont ete conduits sous la forme d'une couche pulverisee pour chacune d'entre elles, deposee sur la surface de mortiers et/ou de betons fralchement mis en place ou fralchement demoules, mis en muvre pour assurer la retention en eau et la capacite d' adhesion renforcee de ladite surface ou betons au moment de la prise, puis de leur durcissement. Ces essais ont ete realises a dosage equivalent, ce dosage etant de 150.g/m2 de ['emulsion a 50.% d'extrait sec. -37 Les resultats de cette retention en eau et de la capacite d' adhesion renforcee ant ete reunis dans le tableau IV, sous la forme d'un coefficient de protection a 6 heures et 24 heures apres la coulee dubeton, qui indique le pourcentage en poids d'eau maintenu sur les surfaces trainees, et une valeur de traction en Mpa pour la mesure de la capacite d' adhesion renforcee aux surfaces traitees par lesdites compositions et aux surfaces non traitees constituent les temoins. -38 Tableau IV N de la Retention d'eau des Mesure de capacite formule surfaces traitees d' adhesion aux surfaces Bj traitees et non traitees Coefficient de Valeur de traction en prose ction Mpa a 6 heures a 24 heures Surface Surface non traitee traitee B1 99,6 95,8 0,71 1,51 B2 99,7 95,9 0,82 1,51 B3 98,2 94,7 1,21 1,51 B4 96,6 92,8 1,50 1,51 B5 99,3 95,2 0,97 1,42 B6 99,7 95,5 1,10 1,42 B7 99,8 95,8 0,53 1,36 B8 99,4 94,9 0,27 1,36 B9 99,8 96,0 0,56 1,36 B10 98,3 94,7 0,47 1,36 Bll 95,4 92,8 1,23 1,36 B12 95,7 93,1 0,43 1,36 B13 99,4 96,5 0,32 1,36 B14 98,6 95,0 0,55 1,36 B15 98,5 94,8 0,56 1,36 Dans le tableau IV precise: - le pourcentage en poids d'eau, presente dans la composition est le cumul de l'eau presente dans ['emulsion de Mobilcer 115 (a 45% en poids d'extrait see), le pourcentage en poids de paraffine etant ainsi exprime en pourcentage en poids d'extrait see, ainsi que l'huile paraffinique mise en muvre. - les compositions Bj ont requ 1% d'un agent emulsifiant qui est un agent non ionique, ester de sorbitan, possedant 85 motifs d'oxyde d' ethylene, vendu sous la marque MONTANOX 85 par la societe SEPPIC. -39 Les capacites d' adhesion des compositions Bj (j = 1 a 15) comparees aux capacites d'adhesion de Ai dont les Bj vent s issues, c'est-a-dire les capacites d' adhesion de: - B1 a B11 et B14, B15 vent a comparer a celle de A4 (tableau II) qui est de 0,24, - B12 vent a comparer a celle de A5 (tableau II) qui est de 0,16, B13 vent a comparer a celle de A3 (tableau II) qui est de 0,36. Ces comparaisons montrent deja une augmentation significative de cette capacite d' adhesion. Les comparaisons des capacites d' adhesion des compositions B2, B3 et B4 entre elles, des compositions B9, B11 et B15 entre elles, et des compositions B8, B10 et B14 entre elles, montre egalement que l' augmentation de la teneur en latex desdites compositions provoque une augmentation de la capacite d' adhesion desdites compositions. Exemple 3 Cet exemple concerne des compositions de cure et d' adhesion renforcee comprenant latex et charge minerale pulverulente. On a prepare selon l' invention des compositions CK (K = 1, 2 ou 3) formees de: - paraffine: Mobilcer 115 (marque deposee), commercialisee par la societe MOBIL sous la forme d'une emulsion aqueuse a 45% en poids d'extrait sec; - huile de type (b), qui est une huile paraffinique, de viscosite faible et egale a 20 mm2/s commercialisee par la societe MOBIL sous le nom de marque deposee 60 NEUTRAL; -40 - latex: copolymere d'acides acrylique et methacrylique qui est du Plextol D498 commercialise par la societe Carrechim; s - charge minerale pulverulente: carbonate de calcium de surface specifique de 20 m2/g, de microsilice de surface specifique de 450 m2/g ou de fumee de silice de 27 m2/g; - agent emulsifiant (tensio-actif): 1% en poids de Montanox 85 commercialise par la societe Seppic; - eau QSP a 100% en poids. Le mode de preparation de cette composition est le meme que celui decrit dans l'exemple 1, etant precise que, apres l'achevement de l' introduction de ['emulsion aqueuse de paraffine: ['emulsion de latex est introduite a son tour sous agitation douce; - puis le melange est soumis a une agitation importante par l'agitateur Turax tournant a 20 000 tours/minute et sous cette agitation importante, la charge minerale est introduite dans le volume aqueux en formant un melange, sous cette agitation importante, pendant cinq minutes; - quand l' introduction de la charge minerale est achevee, le melange resultant est soumis a une agitation douce, par l'intermediaire de l'agitateur Turax dont la vitesse est ramenee de 20 000 tours/minute a 5 000 tours/minute, vitesse douce qui est maintenue pendant 90 minutes. Au terme de ce temps final d' agitation, la composition selon l' invention est prete a etre exploitee par . -41- pulverisation, a raison de 150 g/m2 d'une composition contenant environ 50% en poids d'extrait sec. Deux formules ont ete realisees dont les pourcentages en poids des composants vent donnes dans ce tableau V ci- apres. Tableau V Composition Composition Composition C1 en % en C2 en % en C3 en % en poids poids poids d'extrait sec d'extrait sec d'extrait sec % en poids du 48,95 48,95 48,95 total de l'eau dans ['emulsion % en poids d' agent 1 1 1 emulsifiant % en poids 20 20 20 d'extrait sec de latex % en poids de 0,05 de CaCO3 0,05 de 0,05 de fumee charge minerale (1) silice de silice (3) pyrogenee (microsilice) (2 (1) de diametre moyen 40, um et de surface specifique BET: 20 m2/g. (2) de diametre moyen 50,um et de surface specifique BET 450 m2/g (3) de diametre moyen 40,um et de surface specifique BET 27 m2/g Des essais d'utilisation desdites compositions ont ete conduits sous la forme d'une couche pulverisee pour chacune d'entre elles, deposee sur la surface de dalles de betons fralchement mis en place ou fralchement demoules, -42 mis en muvre pour assurer a la fois la retention d'eau au sein desdits betons au moment de la prise, puis de leur durcissement, et ['adhesion des carreaux de ceramiques aux cites surfaces des dalles traitees (constituent les dalles d'essais) et des dalles traitees avec la meme composition exempte de charge minerale(constituant des dalles temoins). Ces essais de protection de surfaces et de renforcement des capacites d' adhesion ont ete realises a dosage equivalent, ce dosage etant de 150 g/m2 de ['emulsion. Les resultats de la retention en eau et de la capacite d' adhesion renforcee ont ete reunis dans le tableau VI ci apres, sous la forme d'un coefficient de protection a 6 heures et 24 heures apres la coulee du beton, qui indique le pourcentage en poids d'eau maintenu sur les surfaces traitees, et d'une valeur de traction en Mpa donnee par un dynamometre a traction au moment ou se produit l'arrachement de chaque carreau ceramique. Tableau VI N de la Coefficient de Mesure de capacite protection pour les d' adhesion aux surfaces formule surfaces traitees et traitees et non traitees non traitees Valeur de traction en Mpa a 6 heures a 24 heures Surface Surface traitee traitee avec avec composition composition Ck chargee C1 sans charge minerale C1 99,4 95,0 0,67 0,53 C2 99,8 95,8 0,98 0,53 C3 99,0 94,7 0,62 0,53 -43 La comparaison des capacites d' adhesion entre les compositions C1, C2 et C3 comprenant des charges s minerales pulverulentes (CaCO3, microsilice, fumee de silice) et les memes compositions demunies desdites charges minerales pulverulentes (temoins) montre que la charge minerale associee a un latex augmente fortement la capacite d' adhesion. - la charge minerale a base de silice provoque une capacite d' adhesion tres superieure a celle du carbonate de calcium, a % ponderaux egaux, etant de 0,05% que cette capacite d' adhesion est d'autant plus importante que la surface specifique de la charge minerale est elevee. Exemple 4 Cet exemple concerne des compositions de cure et d' adhesion renforcee comprenant divers latex et charges minerales pulverulentes. On a prepare selon l' invention des compositions De (e = 1 a 6) formees de: - paraffine: Mobilcer 115 (marque deposee), commercialisee par la societe MOBIL sous la forme d'une emulsion aqueuse a 45% en poids d'extrait sec; huile de type (b): qui est une huile paraffinique, de viscosite faible et egale a 20 mm2/s commercialisee par la societe MOBIL sous le nom de marque deposee 60 NEUTRAL; - latex: copolymere d'acides acrylique et methacrylique qui est du Plextol D498 commercialise par la societe Carrechim; -44 - charge minerale pulverulente: carbonate de calcium de surface specifique de 20 m2/g ou silice de surface specifique de 450 m2/g; - agent emulsifiant (tensio-actif): 1% en poids de Montanox 85 commercialise par la societe Seppic eau QSP a 100% en poids. Le mode de preparation de cette composition est le meme que celui decrit dans l'exemple 3. Des formules Dl (l = 1 a 4) ont ete realisees dont les pourcentages en poids des composants vent donnes dans le tableau VII ci-apres. Tableau VII D1Formule % en % en poids % en % en poids dont est polds d'extralt poids de d'extrait sec issu D1 total sec de charge total de la d'eau latex minerale composition D1 B13 50,00 20(PD498) CaCO3 50,00 D2 B7 50, 00 20 (LS2) CaCO3 50,00 D3 B11 50,00 30(PD498) Sillce 50,00 D4 B15 50,00 25(PD498) 1,21 50,00 * formule Dl issue de la formule Bj (1) CaCO3, de de surface specifique 20 m2/g. (2) Sipermat 50 de surface specifique 450 m2/g -45 Des essais d'utilisation desdites compositions ont ete conduits sous la forme d'une couche pulverisee pour chacune d'entre elles, deposee sur la surface de dalles de betons fraichement mis en place ou fralchement demoules, mis en muvre pour assurer a la fois la retention d'eau au sein desdits betons au moment de la prise, puis de leur durcissement, et ['adhesion des carreaux de ceramiques aux cites surfaces des dalles traitees (constituent les dalles d'essais) et des dalles traitees avec la meme composition exempte de charge minerale(constituant des dalles temoins). Ces essais de protection de surfaces et de renforcement des capacites d' adhesion ont ete realises a dosage equivalent, ce dosage etant de 150 g/m2 de ['emulsion. Les resultats de la retention en eau et de la capacite d'adhesion renforcee ont ete reunis dans le tableau VIII ci-apres, sous la forme d'un coefficient de protection a 6 heures et 24 heures apres la coulee du beton, qui indique le pourcentage en poids d'eau maintenu sur les surfaces traitees, et d'une valeur de traction en Mpa donnee par un dynamometre a traction au moment ou se produit l'arrachement de chaque carreau ceramique. -46 Tableau VIII r N de la Coefficient de Mesure de capacite d' adhesion formule protection aux surfaces traitees et non Dl pour les traitees surfaces traitees et Valeur de traction en Mpa non traitees a 6 a 24 Surface Surface Surface heures heures traitee traitee non avec avec traitee compost composition tion Dl Dl sans chargee charge minerale D1 0,75 0,32 1,36 D2 0,67 0,53 1,36 D3 1,33 1,23 1,36 D4 0,67 0,56 1,36 De ce tableau vent extraites les observations suivantes: - l'augmentation simultanee de latex et de charge minerale pulverulente provoque une excellente capacite d' adhesion des compositions selon l' invention, cette capacite d' adhesion pouvant atteindre celle de surfaces de betons non traitees par lesdites compositions, et depassant la capacite d' adhesion des compositions de meme origine mais demunies de la charge minerale pulverulente; -47 Revendications 1. Compositions destinees a etre appliquees sur des surfaces de mortiers et/ou de betons fralchement mis en place ou fraichement demoules, pour, a la fois, empecher l' evaporation de l'eau presente dans - lesdits mortiers et/ou betons et necessaire a leur prise, puis a leur durcissement et creer sur lesdites surfaces traitees une capacite d' adhesion forte pour les materiaux de finition destines a les recouvrir, compositions se presentant sous la forme d'emulsions aqueuses comprenant, selon une combinaison nouvelle de moyens, au moins une paraffine (a) seule ou associee a au moins un autre compose hydrocarbone (b) et/ou (c) au moins un latex (d) forme d'une emulsion aqueuse colloidale d' au moins un polymere et au moins une charge pulverulente (e) d'origine minerale ou organique. 2. Compositions destinees a etre appliquees sur des surfaces de mortiers et/ou de betons fraichement mis en place ou fra1chement demoules, pour, a la fois, empecher l' evaporation de l'eau presente dans lesdits mortiers et/ou betons et necessaire a leur prise, puis a leur durcissement et creer sur lesdites surfaces traitees une capacite d' adhesion forte pour les materiaux de finition destines a les recouvrir, compositions se presentant sous la forme d'emulsions aqueuses comprenant, selon une combinaison nouvelle de moyens, au moins une paraffine (a) seule ou associee a au moins un autre compose hydrocarbone (b) et/ou a un autre compose hydrocarbone (c) different du compose hydrocarbone (b), au moins un latex (d) forme d'une emulsion aqueuse colloidale d' au moins un polymere et au moins une charge pulverulente (e) d'origine minerale ou organique f -48 3. Compositions destinees a etre appliquees sur des surfaces de mortiers et/ou de betons fraichement mis en place ou fralchement demoules, avant le debut de prise, dans le but de les rendre a la fois synergique, pour empecher l' evaporation de l'eau necessaire a leur prise et a leur durcissement et creer sur lesdites surfaces une capacite d' adhesion forte des materiaux de finition, compositions se presentant sous la forme d'emulsion aqueuse, comprenant au moins une paraffine associee a au moins un autre compose hydrocarbone, caracterisees en ce que elles se composent: a) d'au moins une paraffine d'origine petroliere ou de synthese renfermant, en melange, des hydrocarbures satures et insatures aliphatiques de formules generales CnH2n+2 et CnH2n pour lesquels n est au moins egal a 30 et dont le point de fusion est compris entre 40 C et 75 C; b) et/ou_d'au moins un compose hydrocarbone qui est une huile hydrocarbonee lineaire et/ou cyclique, d'origine aliphatique et/ou naphtenique, formees de chalnes hydrocarbonees, seules ou en melange, de formules generales CnH2n+2 et CnH2n pour lesquelles n est inferieur a 30 i c) et/ou d' au moins un compose hydrocarbone qui est une huile formee d' au moins un ester resultant de la reaction de condensation d'un acide gras sature et/ou insature avec un alcool ayant de une a cinq fonctions hydriques. d) d' au moins un latex forme d'une emulsion aqueuse colloidale d'au moins un polymere. e) d' au moins une charge pulverulente d'origine ,. mlnerale ou organlque. -49 4. Compositions selon l'une des revendications 1, 2 ou 3, caracterisees en ce que la paraffine est choisie dans le groupe constitue par des alcanes et/ou S alcenes, pris seuls ou en melange, qui vent des hydrocarbures saturees et/ou insatures d'origine petroliere ou de synthese, de formules generales CnH2n+2 et CnH2n dans lesquelles n prend une valeur preferentiellement comprise entre 30 S n S 120. 5. Compositions selon l'une quelconque des revendications 1 a 4, caracterisees en ce que la paraffine a un point de fusion preferentiellement compris entre 50 C et 70 C. 6. Compositions selon l'une quelconque des revendications 1 a 5, caracterisees en ce que la paraffine a une densite comprise entre 0,85 et 0,95, et preferentiellement comprise enter 0,88 et 0,92. Compositions selon l'une quelconque des revendications 1 a 6, caracterisees en ce que l'autre compose hydrocarbone (b) et/ou (c), accompagnant le compose (a) qui est la paraffine, est choisi dans le groupe constitue par les cires et/ou les huiles hydrocarbonees naturelles ou synthetiques. 8. Compositions selon l'une quelconque des revendications 1 a 7, caracterisees en ce que le compose hydrocarbone de type (b) est une huile hydrocarbonee de formules generales CnH2n+2 et/ou CnH2n dans lesquelles n prend preferentiellement une valeur comprise entre 10 et 25. 9. Compositions selon l'une quelconque des revendications 1 a 8, caracterisees en ce que le compose hydrocarbone de type (b) est choisi parmi -50 les huiles hydrocarbonees ayant une viscosite cinematique comprise entre 5 et 500 mm2/s. 10. Compositions selon ltune quelconque des s revendications 1 a 9, caracterisees en ce que le compose hydrocarbone de type (b) est choisi parmi les huiles hydrocarbonees ayant une densite comprise entre 0,83 et 0,97. 11. Compositions selon l'une quelconque des revendications 1 a 9, caracterisees en ce que le compose hydrocarbone de type (c) est une huile formee d' au moins un ester resultant de la reaction de condensation d'un acide gras sature et/ou insature choisi dans le groupe des acides gras en C8 a C24, avec un alcool mono, di ou trThydrique. 12. Compositions selon la revendication 11, caracterisees en ce que les acides gras vent choisis dans le groupe constitue par l'acide caprylique, caprique, laurique, myristique, palmitique, stearique, arachidique, behenique, lignocerique, palmitoleique, oleique, gadaleique, erucique, linoleique, linolenique, isolinolenique. 13. Compositions selon l'une quelconque des revendications 11 ou 12, caracterisees en ce que les alcools ayant de une a cinq fonctions hydriques, entrant dans la preparation du compose hydrocarbone de type (c) qui est une huile formee d' au moins un ester, vent choisis dans le groupe constitue par les alcanols et les alcenols en C2 a C20 14. Compositions selon la revendication 13, caracterisees en ce que l'alcool monohydrique est choisi dans le groupe constitue par lt ethanol, le propanol, le butanol, le pentanol, l'acool stearique, l'alcool oleique, l'alcool dihydrique est choisi dans le groupe constitue par les propane diol, butane diol, pentane diol, hexane diol, heptane diol, octane diol, nonane diol, decane diol, undecane diol et dodecane diol et autres dibydroxyalcanes ou alcenes, l'alcool trihydrique est choisi dans le groupe constitue par le glycerol, les butane triol, pentane triol, hexane triol, heptane triol, octane triol, nonane triol, decane triol, undecane triol, dodecane triol et autres trihydroxyalcanes ou alcenes, le propane ltri-2di-ol. 15. Compositions selon l'une quelconque des revendications 1 a 14, caracterisees en ce que le latex (d) est constitue d'une emulsion aqueuse colloidale d' au moins un polymere et/ou copolymere choisi dans le groupe constitue par les homopolymeres d'acide acrylique, d'acide methacrylique, et des esters de ces acides dont le groupement esters est en C1 a C12, les copolymeres d'acide acrylique, d'acide methacrylique et/ou des esters de ces acides dont le groupement esters est en C1 a C12, les copolymeres de vinyle et d'acide acrylique ou d'acide methacrylique, les copolymeres de vinyle et d' esters en C1 a C12, les copolymeres d'acide acrylique ou methacrylique, les copolymeres d'acide acrylique ou d'acide methacrylique et d' esters acryliques ou methacryliques, des copolymeres de styrene-acrylique ou methacrylique, les copolymeres d' ethylene et d' acetate de vinyle, les copolymeres d' ethylene et d'acide acrylique ou methacrylique, les copolymeres acryliques/urethane, les copolymeres styrene/butadiene. 16. Compositions selon l'une quelconque des revendications 1 a 15, caracterisees en ce que la charge pulverulente minerale (e) est choisie dans le groupe constitue par le carbonate de calcium, la bentonite, le kaolin, l'alumine, la silice 52 pyrogenee ou non, la fumee de silice, le sulfate de baryum, utilises seuls ou en melange. 17. Composltions selon la revendication 16, caracterisees en ce que la charge minerale pulverulente a une granulometrie mediane compris entre 1 et 100 um et une repartition comprise entre 0,um et 300,um. 18. Compositions selon l'une quelconque des revendications 16 et 17, caracterisees en ce que la charge minerale pulverulente a une surface specifique BET d' au moins 1 m2/g et preferentiellement comprise entre 20 m2/g et 700 m2/g. 19. Compositions selon l'une quelconque des revendications 1 a 15, caracterisees en ce que la charge pulverulente organique (e) est choisie dans le groupe des poudres de polymeres, copolymeres, elastomeres, thermoplastiques ou thermodurs. 20. Compositions selon l'une quelconque des revendications 1 a 18, caracterisees en ce que: - le composant (a), forme d' au moins une paraffine, est present dans lesdites compositions a raison de 2% a 90% en poids, preferentiellement de 5% a % en poids et tres preferentiellement de 5% a % en poids; - le composant (b), forme d' au moins un compose hydrocarbone, est present dans lesdites compositions a raison de 0% a 90% en poids, preferentiellement de 8% a 40% en poids et tres preferentiellement de 9% a 30% en poids; - le composant (c), qui est un compose hydrocarbone different de (b), est present dans -53 lesdites compositions a raison de 5% a 90% en poids, preferentiellement de 10% a 50% en poids et tres preferentiellement de 15% a 40% en poids; - le composant (d) qui est au moins un latex est forme d' au moins un polymere et/ou copolymere en emulsion dans l'eau, est present dans lesdites compositions a raison de 10% a 45% en poids d'extrait sec et preferentiellement de 15% a 35% en poids d'extrait sec; - le composant (e) qui est forme d' au moins une charge pulverulente d'origine minerale ou organique est present dans lesdites compositions a raison de 0,01% en poids a 10% en poids et preferentiellement de 0,02% en poids a % en poids i - et l'eau: QSP a 100% en poids. 21. Compositions selon l'une quelconque des revendications 1 a 18, caracterisees en ce que elles se composent: - de 2% a 90% en poids d'un composant (a) a ltetat d'extrait see, forme d' au moins une paraffine d'origine petroliere ou de synthese renfermant, en melange, des hydrocarbures satures et insatures aliphatiques de formules generales CnH2n+2 et CnH2n pour lesquels n est au moins egal a 30 et dont le point de fusion est compris entre 40 C et 75 C; de 5% a 90% en poids d'un composant (b) forme d' au moins une huile hydrocarbonee lineaire et/ou cyclique, d'origine aliphatique et/ou naphtenique, qui vent des chaines hydrocarbonees, seules ou en melange, de formules generales CnH2n+2 et CnH2n pour lesquelles n est inferieur a 30; 7: -54 et/ou de 5% a 90% en poids d'un composant (c) comportant au moins une huile formee d' au moins un ester resultant de la reaction de condensation d'un acide gras sature et/ou insature avec un alcool mono, di ou trThydrique; - de 10% a 45% en poids d'un composant comportant (d) au moins un latex forme d'une emulsion aqueuse colloidale d' au moins un polymere; de 0,01% en poids a 10% en poids d'un composant (e) forme d'au moins une charge minerale pulverulente de surface specifique BET au moins egale a 1 m2/g; - et d'eau: QSP a 100% en poids. 22. Compositions selon la revendication 21, caracterisees en ce que elles se composent: preferentiellement de 5% a 60% en poids et tres preferentiellement de 5% a 40% en poids du composant (a); et preferentiellement de 8% a 40% en poids et tres preferentiellement de 9% a 30% en poids du composant (b); - et/ou preferentiellement de 10% a 50% en poids et tres preferentiellement de 15% a 40% en poids du composant(c); et preferentiellement de 15% a 35% en poids d'extrait sec du composant (d); et preferentiellement de 0,02% a 5% en poids du composant (e); -55 et d'eau: QSP a 100%. 23. Compositions selon l'une quelconque des revendications 21 ou 22, caracterisees en ce que le rapport ponderal en matiere active seche du cumul des huiles et de la paraffine presentes est au moins egal a 0,25, est preferentiellement au moins egal a 0,63 et est tres preferentiellement compris entre 0,64 et 9. 24. Compositions selon l'une quelconque des revendications 1 a 23, caracterisees en ce que lesdites compositions, sous forme d'emulsion, ont une teneur en matiere seche comprise entre 10% en poids et 60% en poids et, de preference, comprise entre 30% en poids et 50% en poids. 25. Procede de preparation des compositions telles que definies dans l'une quelconque des revendications 1 a 24, caracterise en ce qutil comporte les etapes successives d' introduction des divers composants dans une zone de preparation soumise a agitation, dont le contenu peut etre chauffe et/ou refroidi, ces etapes etant: i) l' introduction, selon la quantite calculee, de l'eau, necessaire a la creation de ['emulsion, puis eventuellement celle d'un agent emulsifiant dans ladite zone, le premier melange etant soumis a forte agitation pendant le temps necessaire a l'obtention d'un milieu homogene; ) l' introduction, selon les quantites calculees, du melange des composes hydrocarbones des composants (b) et/ou (c), formant un deuxieme melange, qui est soumis a la meme forte agitation pendant le temps necessaire a l'obtention d'une emulsion; -56 iii) l' introduction, selon la quantite calculee et sous agitation douce, de la paraffine dans le deuxieme melange: - prealablement chauffee a une temperature suffisante pour provoquer la fusion et le passage a ltetat d'emulsion de la paraffine quand la paraffine est introduite sous la forme d'une poudre tres fine; À a une temperature ambiante quand la paraffine est introduite sous la forme d'une emulsion aqueuse; et maintien de l' agitation douce pendant le temps prolonge necessaire a la formation de ltemulsion, avec un eventuel refroidissement de ['emulsion; iv) l' introduction, selon la quantite calculee et sous agitation douce, dans le melange resultant de iii), du composant (d) qui est le latex, soumis a une agitation douce pendant le temps necessaire a l'obtention de ['emulsion aqueuse formee des composants (a), (b), (c) et (d); v) l' introduction, selon la quantite calculee et sous forte agitation, dans ['emulsion resultant de iv) du composant (e) qui est la charge minerale; vi) puts, soumission de ['emulsion resultant du deuxieme melange transforme en emulsion aqueuse issue de v) a une agitation douce pendant un temps prolonge pour homogeneiser ['emulsion aqueuse formee contenant tous les composants. 26. Application des compositions telles que definies dans l'une quelconque des revendications 1 a 25, a la protection contre l' evaporation d'eau et ['augmentation de ['adhesion de surfaces de mortiers et/ou de betons fraichement mis en place -57 ou fralchement demoules par pulverisation desdites compositions en emulsions aqueuses sur lesdites surfaces a raison d'une charge utile deposee par unite de surface comprise entre 50 g/m2 et 150 g/m2